СОЖ ДЛЯ ВЛАЖНОЙ ДРЕССИРОВКИ ОЦИНКОВАННЫХ СТАЛЬНЫХ ЛЕНТ НА ДРЕССИРОВОЧНЫХ СТАНАХ ПЕРЕД ПАССИВАЦИЕЙ НА СКОРОСТНЫХ ЛИНИЯХ
METAL-WORKING COOLANT FOR TEMPER-ROLLING ZINC PLATED BANDS IN TEMPERING MILL BEFORE PASSIVATION AT SPEED LINES

Изобретение относится к составам СОЖ и может быть использовано в прокатном производстве на дрессировочных станах при влажной дрессировке оцинкованных стальных лент, на скоростных линиях перед пассивацией.
Известны СОЖ, включающие в свой состав минеральные масла (патент RU 2032717 «Смазочно-охлаждающая жидкость для холодной обработки металлов», патент RU 2322482 «Смазочно-охлаждающая жидкость для холодной прокатки» [1], [2]).
Такие СОЖ не подходят для дрессировки оцинкованной стальной поверхности на скоростных линиях ввиду того, что очень проблематично очистить поверхность от остатков СОЖ, содержащую масла в течение 1-3 секунд (время обработки на скоростных линиях).
Наиболее близка к предлагаемому изобретению СОЖ, не содержащая масла, имеющая следующий состав [3]:
Триэтаноламин
0,8-1,5
Олеат меди
0,04-0,3
Трибутилфосфат
0,02-0,1
Вода
остальное
Недостатком известного состава является то, что он, во-первых, не обеспечивает нужного качества дрессированной поверхности. А во-вторых, не совместим с пассивирующим раствором, что очень важно при дрессировке оцинкованных стальных лент на скоростных линиях перед пассивацией, так как могут возникнуть ситуации, когда может произойти небольшая утечка дрессировочного раствора в раствор пассивации или ввиду плохой очистки стальная поверхность с остатками СОЖ будет обрабатываться в пассивирующем растворе.
Заявляемая СОЖ обеспечивает нужное качество дрессировочной поверхности и совместима с пассивирующим раствором и имеет следующий состав, г/л:
Триэтаноламин
0,8-1,5
Олеиновая кислота
0,6-0,8
Трибутилфосфат
0,8-1,0
Стеарат натрия
0,5-1,0
Глицерин
1,3-1,6
Вода
остальное
Составы вариантов дрессировочных растворов приведены в таблице 1.
Таблица 1
Компоненты
Состав, г/л
1
2
3
4
5
6
вариант
вариант
вариант
вариант
вариант
вариант
Триэтаноламин
0,8
1,15
1,5
0,8
1,15
1,5
Олеат меди
-
-
-
0,04
0,17
0,3
Олеиновая кислота
0,6
0,7
0,8
-
-
-
Трибутилфосфат
0,8
0,9
1,0
0,02
0,06
0,1
Стеарат натрия
0,5
0,75
1,0
-
-
-
Глицерин
1,3
1,45
1,6
-
-
-
Вода
остальное
остальное
остальное
остальное
остальное
остальное
Варианты 1, 2, 3 (составы заявляемой СОЖ), варианты 4, 5, 6 (составы прототипа).
Испытания СОЖ проводились на дрессировочном стане. В ходе испытаний определяли качество чистоты стальной оцинкованной поверхности после дрессировки и совместимость СОЖ с пассивирующим раствором.
Качество чистоты стальной оцинкованной поверхности после дрессировки проверяли на приборе рефлектометре.
3
Совместимость СОЖ с пассивирующим раствором проверяли следующим способом: смешивали одинаковые объемы пассивирующего раствора и раствора СОЖ (по 20 см) и контролировали состояние смеси в течение 7 дней. Если за этот период не происходило расслоения, коагуляции, выпадения осадков, то СОЖ считали совместимой с пассивирующим раствором.
Результаты испытаний приведены в таблице 2.
Таблица 2
№ варианта
Чистота поверхности по рефлектометру, %
Совместимость с пассивирующим раствором
1
90
совместим
2
92
совместим
3
91
совместим
4
72
не совместим
5
80
не совместим
6
82
не совместим
Как видно из таблицы, заявляемая СОЖ обеспечивает высокую чистоту поверхности и совместима с пассивирующим раствором.
Литература
1. Патент 2322482 С2.
2. Патент 2032717 С1.
3. Патент 2075505 С1 (прототип).